(57)【要約】  ベルト本体の内周側に設けられた圧縮ゴム層がプーリに接触するように巻き掛けられる摩擦伝動ベルトにおいて、ベルト走行時の騒音低減と耐久性との両立を図れるような構成を得る。圧縮ゴム層を、短繊維を含まない構成として、且つ該圧縮ゴム層の少なくともプーリ接触面の表面粗さをＲａで３μｍ以上にする。
2009093465.tif 000002
【特許請求の範囲】
【請求項１】
ベルト本体の内周側に設けられた圧縮ゴム層がプーリに接触するように巻き掛けられて動力を伝達する摩擦伝動ベルトであって、
上記圧縮ゴム層には、短繊維が含まれておらず、且つ該圧縮ゴム層の少なくともプーリ接触面の表面粗さがＲａで３μｍ以上であることを特徴とする摩擦伝動ベルト。
【請求項２】
請求項１において、
上記圧縮ゴム層には、パウダー状の樹脂粉体が混入されていることを特徴とする摩擦伝動ベルト。
【請求項３】
請求項１において、
上記圧縮ゴム層には、そのプーリ接触面側に表面層が形成されていて、
上記表面層には、パウダー状の樹脂粉体が混入されていることを特徴とする摩擦伝動ベルト。
【請求項４】
請求項２または３において、
上記樹脂粉体は、平均粒径が４５μｍ以上であることを特徴とする摩擦伝動ベルト。
【請求項５】
請求項２から４のいずれか一つにおいて、
上記樹脂粉体は、引張弾性率が１０００ＭＰａ以上であることを特徴とする摩擦伝動ベルト。
【請求項６】
請求項２から５のいずれか一つにおいて、
上記樹脂粉体は、超高分子量ポリエチレンであることを特徴とする摩擦伝動ベルト。
【請求項７】
請求項３において、
上記表面層の厚みは、１５μｍ以上であることを特徴とする摩擦伝動ベルト。
【請求項８】
請求項１から７のいずれか一つにおいて、
上記ベルト本体が、Ｖリブドベルト本体であることを特徴とする摩擦伝動ベルト。
【発明の詳細な説明】
【技術分野】
【０００１】
本発明は、ベルト本体の内周側に設けられた圧縮ゴム層がプーリに接触するように巻き掛けられて動力を伝達する摩擦伝動ベルトに関し、騒音低減及び長寿命化の技術分野に属する。
【背景技術】
【０００２】
従来より、エンジンやモータなどの駆動力を被駆動側に伝える構成として、駆動側及び被駆動側の回転軸にプーリを連結し、これらのプーリに摩擦伝動ベルトを巻き掛ける構成が広く知られている。このような摩擦伝動ベルトには、高い動力伝達能力が要求される一方、ベルト走行時の静粛性も要求される。このような要求を満たすためには、ベルト表面の摩擦係数を所定の動力伝達能力が確保できる程度に低減する必要がある。例えば、上記摩擦伝動ベルトがＶリブドベルトの場合には、特許文献１などに開示されるように、プーリに接触する圧縮ゴム層にベルト幅方向に配向した短繊維が混入されて補強されており、その短繊維がベルト表面から突出していることによりベルト表面の摩擦係数が低減され、低発音性及び耐摩耗性の向上が図られている。【０００３】
なお、上記特許文献１には、圧縮ゴム層の短繊維が脱落したり摩滅したりした場合でも、摩擦係数の低減効果が得られるように、熱硬化性樹脂の粉末を配合したゴム組成物を用いる構成が開示されている。
【特許文献１】特開２００６−２６６２８０号公報
【発明の開示】
【発明が解決しようとする課題】
【０００４】
ところで、上述のように、圧縮ゴム層に短繊維が混入された摩擦伝動ベルトでは、該短繊維によって摩擦係数を低減できる反面、圧縮ゴム層がベルト走行時に屈曲を繰り返すと、細長い短繊維の周りのゴム層にクラックが発生しやすくなる。すなわち、上記短繊維が混入された摩擦伝動ベルトでは、ベルト走行時の騒音低減を図れるものの、短繊維を混入していないベルトに比べて屈曲疲労性が劣るという問題がある。【０００５】
本発明は、斯かる点に鑑みてなされたものであり、その目的とするところは、ベルト本体の内周側に設けられた圧縮ゴム層がプーリに接触するように巻き掛けられる摩擦伝動ベルトにおいて、ベルト走行時の騒音低減と耐久性との両立を図れるような構成を得ることにある。
【課題を解決するための手段】
【０００６】
上記目的を達成するために、本発明に係る摩擦伝動ベルトでは、プーリに接触する圧縮ゴム層に短繊維が含まれない構成として、且つ該圧縮ゴム層のプーリ接触面の表面粗さをＲａで３μｍ以上にすることで、耐久性の向上と、摩擦係数の低減による騒音低減とを両立させるようにした。【０００７】
具体的には、第１の発明では、ベルト本体の内周側に設けられた圧縮ゴム層がプーリに接触するように巻き掛けられて動力を伝達する摩擦伝動ベルトを対象とする。そして、上記圧縮ゴム層には、短繊維が含まれておらず、且つ該圧縮ゴム層の少なくともプーリ接触面の表面粗さがＲａで３μｍ以上であるものとする。【０００８】
この構成により、圧縮ゴム層に短繊維が含まれないため、ベルト走行によってベルトが屈曲を繰り返しても、短繊維に起因してクラックが発生することがないので、ベルトの屈曲疲労性を向上できる。そして、上記圧縮ゴム層のプーリ接触面の表面粗さをＲａで３μｍ以上にすることで、該圧縮ゴム層のプーリ接触面とプーリの表面との摩擦係数を低減することができ、後述する表２に示すように、ベルト走行時に発生する騒音（スリップ音）を低減することができる。【０００９】
上述の構成において、上記圧縮ゴム層には、パウダー状の樹脂粉体が混入されているものとする（第２の発明）。このように、従来のような短繊維ではなく、パウダー状の樹脂粉体を圧縮ゴム層内に混入することで、短繊維を用いる場合に比べてクラックの発生を抑えてベルトの屈曲疲労性を向上できるとともに、上記第１の発明のようなプーリ接触面の表面粗さ（Ｒａで３μｍ以上）を容易に実現することが可能となる。【００１０】
一方、上記圧縮ゴム層の全体にパウダー状の樹脂粉体を混入するのではなく、上記圧縮ゴム層におけるプーリ接触面側に表面層を設けて、該表面層にパウダー状の樹脂粉体を混入するようにしてもよい（第３の発明）。【００１１】
こうすることで、圧縮ゴム層内の全体にパウダー状の樹脂粉体を分散させる必要がなくなるため、製造が容易になるとともに、表面層以外には樹脂粉体が混入されないので、表面層以外で該樹脂粉体に起因してクラックが発生することはなく、該表面層以外の部分における屈曲疲労寿命のさらなる向上を図ることができる。したがって、上述の構成にすることで、圧縮ゴム層全体に樹脂粉体が混入される場合に比べて、ベルトの耐久性を向上することができる。【００１２】
また、上記樹脂粉体は、平均粒径が４５μｍ以上であるのが好ましい（第４の発明）。これにより、表２に示すように、圧縮ゴム層のプーリ接触面の表面粗さを確実にＲａで３μｍ以上にすることができ、上記第１の発明の構成を確実且つ容易に実現することができる。【００１３】
また、上記樹脂粉体は、引張弾性率が１０００ＭＰａ以上であるのが好ましい（第５の発明）。圧縮ゴム層に混入された樹脂粉体を表面に露出させるために、ベルトの製造時に研削加工を行うが、上記樹脂粉体の引張弾性率を上述の範囲にすることで、引張弾性率が低い場合に比べて多くの樹脂粉体を圧縮ゴム層の表面に残すことが可能となる。また、上述のような引張弾性率を有する樹脂粉体を用いることで、ベルト走行時に、上記樹脂粉体がプーリの表面と接触した場合の摩耗量も引張弾性率が低い場合に比べて低減することができる。【００１４】
また、上記樹脂粉体は、超高分子量ポリエチレンであるのが好ましい（第６の発明）。このように、比較的、低コストで、且つ摩擦係数の低い材料を用いることで、摩擦伝動ベルトのコスト低減を図れるとともに、ベルト走行時のスリップ音の発生をより確実に防止することができる。【００１５】
また、上記表面層の厚みは、１５μｍ以上であるのが好ましい（第７の発明）。こうすることで、表面層が多少、摩耗しても、該表面層全てが摩滅して摩擦係数が急増するのを防止でき、騒音低減効果を比較的、長時間、持続することができる。【００１６】
さらに、上記ベルト本体が、Ｖリブドベルト本体であるのが好ましい（第８の発明）。これにより、一般的に、自動車のエンジンまわりの補機に動力を伝達する場合などに用いられるＶリブドベルトにおいて、ベルト走行時の騒音を低減しつつ、耐久性の向上を図ることができ、特に有用である。
【発明の効果】
【００１７】
以上より、本発明に係る摩擦伝動ベルトによれば、圧縮ゴム層に短繊維を含むことなく、該圧縮ゴム層のプーリ接触面の表面粗さをＲａで３μｍ以上としたため、屈曲疲労寿命の向上と騒音低減との両立を図ることができる。特に、上記圧縮ゴム層内に平均粒径が４５μｍ以上の樹脂粉体を混入することで、上述の構成を確実且つ容易に実現できる。また、上記樹脂粉体を引張弾性率が１０００ＭＰａ以上の材料とすることで、ベルト製造時に上記構成を容易に実現できるとともに、プーリ表面との接触による摩耗量も低減できる。さらに、上記樹脂粉体を超高分子量ポリエチレンとすることで、コスト低減を図りつつ、騒音低減効果も高めることができる。【００１８】
一方、上記圧縮ゴム層におけるプーリ接触面側に表面層を設け、該表面層にのみ樹脂粉体を混入することで、ベルトの耐久性の向上を図れる。そして、上記表面層の厚みを１５μｍ以上にすることで、比較的長時間、騒音低減効果を持続できる。
【図面の簡単な説明】
【００１９】
【図１】図１は、本発明の実施形態１に係る摩擦伝動ベルトの一例であるＶリブドベルトの概略構成を示す斜視図である。
【図２】図２は、実施形態２に係るＶリブドベルトのリブ部の部分拡大断面図である。
【図３】図３は、耐摩耗性試験用ベルト走行試験機のプーリレイアウトを示す図である。
【図４】図４は、屈曲寿命評価試験用ベルト走行試験機のプーリレイアウトを示す図である。
【図５】図５は、騒音測定試験用ベルト走行試験機のプーリレイアウトを示す図である。
【符号の説明】
【００２０】
Ｂ    Ｖリブドベルト（摩擦伝動ベルト）
１０    Ｖリブドベルト本体
１１    接着ゴム層
１２，２２    圧縮ゴム層
１３，２３    リブ部
１５    樹脂粉体
１６    心線
１７    背面帆布層
２４    表面層
２５    本体層
３０，４０，５０    ベルト走行試験機
３１，４１，５１    駆動プーリ
３２，４２，５２    従動プーリ
４３    リブプーリ
５３，５４    アイドラプーリ
【発明を実施するための最良の形態】
【００２１】
以下、本発明の実施形態を図面に基づいて説明する。なお、以下の好ましい実施形態の説明は、本質的に例示に過ぎず、本発明、その適用物或いはその用途を制限することを意図するものではない。【００２２】
《実施形態１》
本発明の実施形態１に係る摩擦伝動ベルトの一例としてＶリブドベルトＢを図１に示す。このＶリブドベルトＢは、Ｖリブドベルト本体１０と、このＶリブドベルト本体１０の上面（背面、外周面）側に積層された背面帆布層１７とを備えており、上記Ｖリブドベルト本体１０は、横断面で見て略矩形状の接着ゴム層１１と、該接着ゴム層１１の下面側、すなわちＶリブドベルト本体１０の下面（底面、内周面）側に積層された圧縮ゴム層１２とからなる。【００２３】
上記背面帆布層１７は、ナイロンや綿等の織布にゴムを溶剤に溶かしたゴム糊による接着処理が施されてＶリブドベルト本体１０（接着ゴム層１１）の背面に貼付されている。これにより、上記背面帆布層１７は、ベルト背面がフラットなプーリ（例えば、背面アイドラなど）に当接するように巻き掛けられた場合の動力伝達の一端を担っている。【００２４】
一方、上記接着ゴム層１１は、耐熱性及び耐候性に優れたエチレンプロピレンジエンモノマー（ＥＰＤＭ）等のゴム組成物からなり、該接着ゴム層１１内には、ベルト長さ方向に延び且つベルト幅方向に所定ピッチをあけて並ぶように螺旋状に巻かれた複数の心線１６が埋設されている。なお、この心線１６は、ポリエステル（ＰＥＴ）繊維等からなる複数の単糸を撚り合わせることによって構成されている。【００２５】
上記圧縮ゴム層１２は、主体ゴムとしてのＥＰＤＭを含むゴム組成物によって構成されていて、カーボンブラック等に加えて、引張弾性率が１０００ＭＰａ以上で且つ平均粒子径が４５μｍ以上のパウダー状の樹脂粉体１５が分散するように混入されている。本実施形態では、この樹脂粉体１５の平均粒子径を４５μｍ以上としているが、該樹脂粉体１５の平均粒子径は、クラック発生による走行寿命の低下を防止する観点から、１６５μｍ以下であるのがより好ましい。なお、本実施形態に係るＶリブドベルトＢでは、従来のＶリブドベルトに含まれているような短繊維は配合されていない。【００２６】
上記樹脂粉体１５は、原料ゴム（ＥＰＤＭ）１００重量部に対して例えば３０重量部の割合で配合されている。この樹脂粉体１５の配合量としては、原料ゴム（ＥＰＤＭ）１００重量部に対して２０〜６０重量部の割合であるのが好ましい。この範囲で上記樹脂粉体１５を配合することは、ベルト表面にＲａで３μｍ以上という表面粗さを得るとともに、クラックの発生による走行寿命の低下を防止するうえで有利となる。上記樹脂粉体１５は、例えば、ナイロンやアラミド、超高分子量ポリエチレン（ＵＨＭＷＰＥ）からなる。【００２７】
ここで、上記樹脂粉体１５の引張弾性率は、当該樹脂粉体１５を構成している樹脂と同じ樹脂を用いて成形されたテストピースについて、ＡＳＴＭ試験法Ｄ６３８に従って引張弾性率を測定することにより求められる。【００２８】
また、上記圧縮ゴム層１２の下面側には、それぞれベルト長さ方向に延びる複数条のリブ部１３，１３，…（本実施形態では３条）がベルト幅方向に所定ピッチで並ぶように形成されている。これにより、ＶリブドベルトＢをプーリに巻き掛けた場合には、上記圧縮ゴム層１２の各リブ部１３の側面が該プーリの溝の側面に当接する。【００２９】
そして、上記圧縮ゴム層１２は、上述のような樹脂粉体１５を混入することで、プーリとの接触面、すなわち上記リブ部１３の表面の表面粗さがＲａ（算術平均粗さ）で３μｍ以上になっている。すなわち、上記圧縮ゴム層１２に混入された樹脂粉体１５は、その一部が表面から突出していて、これにより、表面粗さが上述のような所定の粗さになっている。なお、クラック発生による走行寿命の低下を防止する観点から、上記リブ部１３の側面の表面粗さは、Ｒａで７０μｍ以下であるのが好ましい。【００３０】
次に、上述のように構成されたＶリブドベルトＢの製造方法の一例について簡単に説明する。【００３１】
上記ＶリブドベルトＢの製造には、外周面にベルト背面を所定形状に形成する成型面を備えた内金型と、内周面にベルト内面を所定形状に形成する成型面を備えたゴムスリーブとが用いられる。【００３２】
まず、上記内金型の外周を、接着剤を付着させる処理を施した織布の背面帆布で被覆した後、その上に、接着ゴム層１１の背面側部分を形成するための未架橋ゴムシートを巻き付ける。【００３３】
次いで、その上に、接着剤を付着させる処理を施した心線１６をスパイラル状に巻き付けた後、その上に、接着ゴム層１１の内面側部分を形成するための未架橋ゴムシートを巻き付け、さらにその上に、圧縮ゴム層１２を形成するための未架橋ゴムシートとして、原料ゴムにカーボンブラックなどの充填材や可塑剤などのゴム配合薬品の他、樹脂粉体１５を混入したものを重ねる。なお、各未架橋ゴムシートを巻き付ける際には、それぞれの未架橋ゴムシートの巻き付け方向の両端部同士は、重ね合わせないで突き付けとする。【００３４】
しかる後、上記内金型上の成形体にゴムスリーブを外嵌して、それを成形釜にセットし、内金型を高熱の水蒸気などにより加熱すると共に、高圧をかけてゴムスリーブを半径方向内方に押圧する。このとき、ゴム成分が流動すると共に架橋反応が進行し、心線１６及び背面帆布のゴムへの接着反応も進行する。これによって、筒状のベルトスラブが成形される。【００３５】
そして、内金型からベルトスラブを取り外し、それを筒の長さ方向に数個に分割した後、それぞれの外周を研削してリブ部１３を形成する。この際、該リブ部１３の側面の表面粗さがＲａで３μｍ以上になるようにリブ部１３の側面を研削する。ここで、研削時に、樹脂粉体１５をなるべく脱落させずにリブ部１３に残すように研削するのが好ましい。これにより、リブ部１３の側面に、Ｒａで３μｍ以上の表面粗さを有する面をより確実に形成することができる。【００３６】
ここで、上記リブ部１３の側面の表面粗さを制御するためには、例えばリブ部１３を研削加工する際に用いる研削砥石の番手や研削時の面圧などの研削加工条件を適宜選択したり、上記樹脂粉体１５の平均粒子径を適宜選択したりすればよい。【００３７】
最後に、分割されて外周面上にリブ部が形成されたベルトスラブを所定幅に幅切りし、それぞれの表裏を裏返すことによりＶリブドベルトＢが得られる。【００３８】
なお、上記ＶリブドベルトＢの製造方法は、上述のような方法に限らず、リブ部の形状が形成された内型に圧縮ゴム層１２から順に積層し、外型との間で加熱しながら押圧するようにしてもよい。その場合にも、上記ＶリブドベルトＢのリブ部１３の側面を研削して、樹脂粉体１５を露出させることで、表面粗さをＲａで３μｍ以上にする。【００３９】
以上の構成によれば、従来の短繊維の代わりに、圧縮ゴム層１２に樹脂粉体１５を混入したため、短繊維の場合のようにベルト走行時の屈曲によってクラックが発生するのを防止でき、ベルトＢの耐久性の向上を図れる。しかも、上記圧縮ゴム層１２のリブ部１３の表面から上記樹脂粉体１５が突出して、該リブ部１３の表面粗さが所定の粗さ（Ｒａで３μｍ以上）になっているため、プーリ表面との摩擦係数を低減することができる。これにより、ベルト走行時のスリップ音を低減することが可能となる。【００４０】
しかも、上記樹脂粉体１５の平均粒径が４５μｍ以上の場合に、上述のような上記圧縮ゴム層１２のリブ部１３の表面粗さを確実且つ容易に実現することができる。また、上記樹脂粉体１５は、引張弾性率が１０００ＭＰａ以上の樹脂粉体である場合、特にＵＨＭＷＰＥの樹脂粉体である場合には、特殊な研削条件を用いなくても研削によってリブ部１３からほとんど脱落しないため、上記ベルト製造段階でも表面付近のゴム部分のみを研削によって取り除いて、より多くの樹脂粉体１５を残すことができるとともに、ベルト走行時にプーリとの接触によって摩耗する量を低減でき、耐久性の向上を図れる。【００４１】
さらに、上記樹脂粉体１５を、アラミドよりも低コストで、且つナイロンよりも低い摩擦係数を有する超高分子量ポリエチレンによって構成することで、低コストで且つ騒音低減効果の高いＶリブドベルトＢを得ることができる。【００４２】
なお、上記実施形態では、Ｖリブドベルトを対象にしているが、この限りではなく、Ｖベルトや平ベルトなど、プーリに対してゴム層が接触するベルトであれば、どのようなベルトのゴム層に対して樹脂粉体１５を混入してもよい。【００４３】
《実施形態２》
次に、本発明の実施形態２に係るＶリブドベルトの構成について図２に基づいて説明する。図２に示すように、この実施形態２に係るＶリブドベルトでは、圧縮ゴム層２２のリブ部２３が表面層２４と本体層２５とからなり、該表面層２４にのみ、樹脂粉体１５が混入されている。なお、その他の構成は、上記実施形態１と同様なので、図２には、リブ部２３の断面のみを拡大して示し、以下の説明でも上記実施形態１と同一の部分には同一の符号を付す。【００４４】
具体的には、圧縮ゴム層２２のリブ部２３は、表面側の表面層２４と本体層２５とによって構成されている。この表面層２４は、主体ゴムとしてのＥＰＤＭを含むゴム組成物に、樹脂粉体１５が混入されてなるもので、該樹脂粉体１５を含まない本体層２５を覆うように設けられている。このように、圧縮ゴム層２２の表面側のみに、樹脂粉体１５を混入することで、該圧縮ゴム層２２の内部での樹脂粉体に起因するクラックの発生を確実に防止することができる。したがって、上記圧縮ゴム層２２全体に樹脂粉体１５を混入する場合に比べて該圧縮ゴム層２２の内部の耐久性を向上することができ、該圧縮ゴム層２２全体の耐久性の向上を図れる。【００４５】
また、上記表面層２４の表面も、上記実施形態１と同様、表面粗さがＲａで３μｍ以上になるように形成されている。これにより、プーリの表面との摩擦係数を低減することができ、ベルト走行時のスリップ音の発生を抑制することができる。なお、この実施形態においても、クラック発生による走行寿命の低下を防止する観点から、上記リブ部１３の側面の表面粗さは、Ｒａで７０μｍ以下であるのが好ましい。さらに、上記表面層２４内に短繊維ではなく、上記実施形態１と同様の樹脂粉体１５を混入することで、ベルト走行時のベルトＢの屈曲の繰り返しによるクラックの発生を抑制することができ、ベルトＢの屈曲疲労寿命を向上できる。【００４６】
また、上記表面層２４は、その厚みが好ましくは１５μｍ以上になるように形成されている。これにより、表面層２４が多少、摩耗しても、樹脂粉体１５の混入した表面層２４が摩滅するのを防止でき、該表面層２４によるプーリ表面との摩擦低減、すなわちベルト走行時のスリップ音低減の効果を、比較的長時間、持続することができる。なお、上記表面層２４の厚みとしては、１５μｍ〜３２０μｍがより好ましく、２０〜１５０μｍが特に好ましい。表面層２４が薄すぎると、スリップ音の低減効果や摩耗に対する耐久性が劣る傾向にある一方、表面層２４が厚すぎるとクラックの発生により走行寿命が低下する傾向にあるので、上述のような範囲が好ましい。【００４７】
なお、上述のような構成のＶリブドベルトの製造方法は、上記実施形態１のＶリブドベルトＢの製造方法において、表面層２４及び本体層２５にそれぞれ対応する未架橋ゴムシートを重ね合わせた状態でリブ形状の金型を用いて加熱押圧する製造方法であってもよいし、圧縮ゴム層の本体層２５に対応する未架橋ゴムシートに対して、表面層２４に対応する接着剤を塗布した後、樹脂粉体を吹き付けて付着させた状態で加熱押圧する製造方法であってもよい。
【実施例】
【００４８】
Ｖリブドベルトについて行った試験及びその評価結果について以下で説明する。【００４９】
（試験評価用ベルト）
以下の実施例１〜１２及び比較例１〜３のＶリブドベルトを作成した。これらのベルトの配合については表１にもまとめて示す。なお、作成されたＶリブドベルトは、いずれも、周長さが１０００ｍｍ、リブ数が３、リブ高さが２．０ｍｍ、横断面のＶ角度が４０度、及び、ピッチが３．５６ｍｍである。【００５０】
＜実施例１＞
ゴム成分である原料ゴムとしてＥＰＤＭを用い、このＥＰＤＭの１００重量部に対し、カーボンブラック（ＨＡＦ）を２０重量部、カーボンブラック（ＧＰＦ）を４０重量部、軟化剤を１４重量部、酸化亜鉛を５重量部、ステアリン酸を１重量部、老化防止剤を２．５重量部、架橋剤としての硫黄を２重量部、加硫促進剤を４重量部、配合してなるゴム組成物により圧縮ゴム層を形成した上記実施形態１と同様の構成のＶリブドベルトを実施例１とした。【００５１】
＜実施例２＞
カーボンブラック（ＧＰＦ）４０重量部の代わりに、カーボンブラック（ＨＡＦ）を６０重量部にして、樹脂粉体としてのナイロンパウダーを３０重量部、配合してなるゴム組成物により圧縮ゴム層を形成したことを除いて実施例１と同一構成のＶリブドベルトを実施例２とした。【００５２】
＜実施例３＞
樹脂粉体としてナイロンパウダーの代わりにアラミドパウダーを３０重量部、配合してなるゴム組成物により圧縮ゴム層を形成したことを除いて実施例２と同一構成のＶリブドベルトを実施例３とした。【００５３】
＜実施例４＞
樹脂粉体としてナイロンパウダーの代わりにＵＨＭＷＰＥパウダーＣを３０重量部、配合してなるゴム組成物により圧縮ゴム層を形成したことを除いて実施例２と同一構成のＶリブドベルトを実施例４とした。【００５４】
＜実施例５＞
樹脂粉体としてナイロンパウダーの代わりにＵＨＭＷＰＥパウダーＡを３０重量部、配合してなるゴム組成物により圧縮ゴム層を形成したことを除いて実施例２と同一構成のＶリブドベルトを実施例５とした。【００５５】
＜実施例６＞
圧縮ゴム層に厚み１５μｍの表面層（配合は実施例５と同じ）を形成した上記実施形態２と同様の構成のＶリブドベルトを実施例６とした。このとき、圧縮ゴム層の本体層の配合としては、樹脂粉体を配合しないこと以外は表面層の配合と同じ配合とした。また、ベルトの製造方法として、表面層及び本体層にそれぞれ対応する未架橋ゴムシートを重ね合わせた状態でリブ形状の金型を用いて加熱押圧し、さらに所望の表面粗さを得るためにリブ側面を研削する方法を採用した。【００５６】
＜実施例７＞
表面層の厚みが２０μｍであることを除いて実施例６と同一構成のＶリブドベルトを実施例７とした。【００５７】
＜実施例８＞
表面層の厚みが１００μｍであることを除いて実施例６と同一構成のＶリブドベルトを実施例８とした。【００５８】
＜実施例９＞
表面層の厚みが２００μｍであることを除いて実施例６と同一構成のＶリブドベルトを実施例９とした。【００５９】
＜実施例１０＞
表面層の厚みが３００μｍであることを除いて実施例６と同一構成のＶリブドベルトを実施例１０とした。【００６０】
＜実施例１１＞
表面層の厚みが３２０μｍであることを除いて実施例６と同一構成のＶリブドベルトを実施例１１とした。【００６１】
＜実施例１２＞
表面層の表面粗さＲａが異なることを除いて実施例８と同一構成のＶリブドベルトを実施例１２とした。ここで、この実施例１２では、＃４０の番手の研削砥石によってリブ側面を研削した。なお、この実施例１２以外の実施例１〜１１及び比較例１〜３のＶリブドベルトは、＃１２０の研削砥石によってリブ側面が研削されている。【００６２】
＜比較例１＞
ナイロンパウダーの代わりにナイロン短繊維を２５重量部、配合してなるゴム組成物により圧縮ゴム層を形成したことを除いて実施例２と同一構成のＶリブドベルトを比較例１とした。【００６３】
＜比較例２＞
ナイロン短繊維を含まないゴム組成物により圧縮ゴム層を形成したことを除いて比較例１と同一構成のＶリブドベルトを比較例２とした。【００６４】
＜比較例３＞
樹脂粉体としてのＵＨＭＷＰＥパウダーＢを３０重量部、配合してなるゴム組成物により圧縮ゴム層を形成したことを除いて実施例１と同一構成のＶリブドベルトを比較例３とした。【００６５】
【表１】
2009093465.tif 000003
【００６６】
ここで、上記ＥＰＤＭはダウケミカル社のＮｏｒｄｅｌ  ＩＰ４６４０を用い、上記カーボンブラック（ＨＡＦ）は東海カーボン（株）のシースト３、上記カーボンブラック（ＧＰＦ）は東海カーボン（株）のシーストＶをそれぞれ用いた。また、上記軟化剤は日本サン石油（株）のサンフレックス２２８０を、上記酸化亜鉛は堺化学工業（株）の亜鉛華１号を、上記ステアリン酸は日本油脂（株）のビーズステアリン酸椿を、上記老化防止剤は大内新興化学工業（株）のノクラック２２４を、上記硫黄は鶴見化学工業（株）のオイル硫黄を、上記加硫促進剤は大内新興化学工業（株）のＥＰ−１５０を、それぞれ用いた。さらに、上記ナイロン短繊維は、旭化成（株）のレオナ６６（１ｍｍカット品）を、上記ナイロンパウダーはユニチカ（株）のＡ１０２０ＬＰを、上記ＵＨＭＷＰＥパウダーＡは三井化学（株）のハイゼックスミリオン２４０Ｓを、上記ＵＨＭＷＰＥパウダーＢは三井化学（株）のミペロンＸＭ２２０を、上記ＵＨＭＷＰＥパウダーＣはフルオロシール社のインヘンスＵＨ−１５００を、上記アラミドパウダーは帝人テクノプロダクツ（株）のＴＷ５０１１を、それぞれ用いた。【００６７】
（試験評価方法）
＜耐摩耗性試験＞
図３は、Ｖリブドベルトの耐摩耗性試験評価用のベルト走行試験機３０のレイアウトを示す。このベルト走行試験機３０は、いずれもプーリ径６０ｍｍのリブプーリからなる駆動プーリ３１及び従動プーリ３２を備えている。【００６８】
上記実施例１〜１２及び比較例１〜３の各Ｖリブドベルトについて、ベルト重量を計測した後、リブ部１３，２３がプーリ３１，３２に接触するように該プーリ３１，３２にＶリブドベルトを巻き掛ける。このとき、駆動プーリ３１に１１７７Ｎのデッドウェイトが付加されるように、該駆動プーリ３１を側方に引っ張るとともに、７Ｗの回転負荷を従動プーリ３２にかける。そして、室温（２３℃）の下で駆動プーリ３１を３５００ｒｐｍの回転速度で２４時間回転させるベルト走行試験を実施した。【００６９】
ベルト走行後のベルト重量を測定し、下式に基づいて損失摩耗量（％）を算出した。【００７０】
損失摩耗量（％）＝（初期重量−走行後重量）／初期重量×１００
＜屈曲寿命評価試験＞
図４は、Ｖリブドベルトの屈曲寿命評価用のベルト走行試験機４０のレイアウトを示す。このベルト走行試験機４０は、上下に配置されたプーリ径１２０ｍｍのリブプーリからなる駆動プーリ４１及び従動プーリ４２と、それらの上下方向中間の側方に配置されたプーリ径４５ｍｍのリブプーリ４３とを備えている。詳しくは、上記駆動プーリ４１の上方に、上記従動プーリ４２が配置されていて、これらのプーリ４１，４２に対して正面視で上下方向中間の右側方（図４における紙面右側）にベルト巻き付き角度が９０°となるように上記リブプーリ４３が配置されている。【００７１】
上記実施例１〜１２及び比較例１〜３の各Ｖリブドベルトを、上記３つのプーリ４１〜４３に巻き掛け、リブプーリ４３に８３４Ｎのセットウェイトが付加されるように該リブプーリ４３を側方に引っ張り、雰囲気温度２３℃の下で駆動プーリ４１を４９００ｒｐｍの回転速度で回転させるベルト走行試験を実施した。【００７２】
そして、ＶリブドベルトＢのリブ部１３にクラックが発生するまでのベルト走行時間を計測した。この時間が、ベルトの屈曲寿命に対応する。【００７３】
＜騒音測定試験＞
図５は、Ｖリブドベルトの騒音測定用のベルト走行試験機５０のレイアウトを示す。このベルト走行試験機５０は、上下に配置されたプーリ径１２０ｍｍのリブプーリからなる駆動プーリ５１及び従動プーリ５２と、それらの上下方向中間位置に配置されたプーリ径７０ｍｍのアイドラプーリ５３と、上記駆動プーリ５１及び従動プーリ５２の上下方向中間の側方に位置するプーリ径５５ｍｍのアイドラプーリ５４とを備えている。詳しくは、上記駆動プーリ５１の上方に、上記従動プーリ５２が配置されていて、これらのプーリ５１，５２に対して正面視で上下方向中間位置に上記アイドラプーリ５３が配置され、正面視でその右側方（図５における紙面右側）にアイドラプーリ５４が配置されている。そして、上記アイドラプーリ５３，５４は、それぞれ、ベルト巻き付き角度が９０°となるように配置されている。【００７４】
上記実施例１〜１２及び比較例１〜３の各Ｖリブドベルトを、上記４つのプーリ５１〜５４に巻き掛け、上記従動プーリ５２にはリブ一山あたり２．５ｋＷの負荷がかかるとともに、上記アイドラプーリ５４にはリブ一山あたりセットウェイト２７７Ｎがかかるように上記アイドラプーリ５３，５４をセッティングして、上記駆動プーリ５１を４９００ｒｐｍの回転速度で回転させるベルト走行試験を実施した。【００７５】
また、上記アイドラプーリ５３にベルトが接する位置から側方へ約１０ｃｍの位置に、騒音計（ＲＩＯＮ社製、型名「ＮＡ−４０」）のマイクロホンを設置し、ベルト走行試験時に発生する騒音を測定した。【００７６】
ここで、ベルト走行中の騒音として、上記駆動プーリ５１を一定距離走行させた後、該駆動プーリ５１に対して注水（２００ｃｃ／分）を行った時のスリップ音を検出した。【００７７】
（試験評価結果）
試験結果を表２に示す。【００７８】
【表２】
2009093465.tif 000004
【００７９】
上記試験結果によれば、圧縮ゴム層２２に短繊維が含まれているもの（比較例１）に比べて、樹脂粉体１５を圧縮ゴム層２２に混入したもの（実施例２〜１２及び比較例３）の方が、クラック発生までのベルト走行時間が長く、ベルトの屈曲寿命が延びていることが分かる。しかも、損失摩耗量も、短繊維が混入されているものに比べて、樹脂粉体１５を混入したものの方が小さくなっていて、耐久性が向上していることが分かる。【００８０】
また、圧縮ゴム層２２のリブ部２３表面（プーリ表面との接触面）の表面粗さがＲａで３μｍよりも小さいもの（比較例２，３）は、Ｒａで３μｍ以上のもの（実施例１〜１２及び比較例１）に比べて、ベルトのスリップ音が大きいことが分かる。ここで、上記表２におけるＲａは、（株）ミツトヨ製のＳ−３０００を用いて測定した。【００８１】
さらに、上記リブ部２３の表面粗さがＲａで３μｍ以上であっても、短繊維や樹脂粉体の混入されていないもの（実施例１）は、短繊維や樹脂粉体が混入されているもの（実施例２〜１２及び比較例１）に比べて損失摩耗量が大きくなることも分かる。これは、上記実施例１では、Ｒａを３μｍ以上にするために、粒子径の大きいカーボンブラック（ＧＰＦ）を使用しているが、粒子径の大きいカーボンブラックでは補強性能が悪く、耐摩耗性やクラック寿命が低下するためである。なお、粒子径の小さいカーボンブラック（ＨＡＦ）を用いれば（比較例２）、これらの性能を向上できるが、上述のとおり、表面粗さがＲａで３μｍよりも小さくなって、スリップ音が増大してしまう。【００８２】
また、上記表２より、上述のように表面粗さをＲａで３μｍ以上にするためには、樹脂粉体の平均粒子径を４５μｍ以上にすることが有利であると分かる。ここで、平均粒子径は、キーエンス製のデジタルマイクロスコープＶＨＸ−２００を用いて４５０倍の倍率で粉体を観察し、そのうちの３０個の平均から求めた。【００８３】
以上のことにより、ベルトのスリップ音（ベルト走行時の騒音）を低減しつつ、ベルトの屈曲寿命を延ばすためには、短繊維を用いることなく、圧縮ゴム層２２のリブ部２３表面の表面粗さをＲａで３μｍ以上にする必要がある。そして、このＲａで３μｍ以上の表面粗さは、記圧縮ゴム層２２に平均粒径４５μｍ以上のパウダー状の粒子部材１５を混入するのがよい。こうすれば、Ｒａで３μｍ以上の表面粗さを確実且つ容易に実現できるとともに、粒子部材１５によって損失摩耗量も小さくすることができ、耐久性の向上を図れるからである。【００８４】
また、上記圧縮ゴム層１２の全体に樹脂粉体１５を混入するのではなく、該圧縮ゴム層２２の表面側に表面層２４を設け、該表面層２４にのみ樹脂粉体１５を混入する場合（実施例６〜１２）、表面層２４以外のリブ部２３には樹脂粉体１５が混入されていないため、上記表２に示すとおり、該リブ部２３の内部でクラックが発生しにくいのが分かる。したがって、圧縮ゴム層２２の表面層２４にのみ樹脂粉体１５を混入することにより、圧縮ゴム層１２（リブ部）全体に樹脂粉体１５を混入する場合に比べて、クラック寿命を延ばすことができ、ベルトの屈曲寿命の改善を図れる。【００８５】
さらに、上述のように、表面層２４にのみ樹脂粉体１５を混入する場合、表面層２４の厚みが２０μｍより小さいもの（実施例６）に比べて、該表面層２４の厚みが２０μｍ以上のもの（実施例７〜１２）はベルト走行時のスリップ音が小さく且つ損失摩耗量も小さいことが分かる。よって、上記表面層２４の厚みは２０μｍ以上の厚みにするのがより好ましい。ここで、表面層２４の厚みは、前述のマイクロスコープを用いて倍率４５０倍にて観察画像より測定した。【００８６】
さらに、本実施例で用いた樹脂粉体のように、引張弾性率が１０００ＭＰａ以上であれば、ベルト製造時に研削しても樹脂粉体１５の大部分を、リブ部２３の表面に残すことができ、Ｒａで３μｍ以上の表面粗さを確保できるとともに、圧縮ゴム層２２に短繊維を混入した従来のものに比べて耐久性の向上を図ることができる。ここで、上記表２に示す引張弾性率は、樹脂粉体を構成する樹脂と同じ樹脂からなるテストピースについてＡＳＴＭ試験法Ｄ６３８に従って求めたものである。
【産業上の利用可能性】
【００８７】
以上説明したように、本発明における摩擦伝動ベルトは、騒音を低減しつつ、耐久性の向上を図れるので、例えば自動車などにおいてプーリ間に巻き掛けられて動力を伝達するベルトに有用である。
【図１】
2009093465.tif 000005
【図２】
2009093465.tif 000006
【図３】
2009093465.tif 000007
【図４】
2009093465.tif 000008
【図５】
2009093465.tif 000009
【国際調査報告】
2009093465.tif 000010
2009093465.tif 000011
2009093465.tif 000012
2009093465.tif 000013